믹 서기 자켓 온도 를 60 ∼ 70 ℃ 를 유지 한 상태 에서 비스 페놀 F 타입 의 에폭시 수지 6 ∼ 10 중량 % 와 유화제 0 . 5 ∼ 0 . 9 중량 %% 를 투입 하 여 30 ∼ 60 분 간 믹서 한 후 , 침강 방지 겸 증 점제 인 메틸 세 룰 로 오스 ( Methyl Cellulose ) 0 . 3 ∼ 0 . 7 중량 % 와 침강 방지 제 인 해포석 0 . 2 ∼ 0 . 6 중량 % 와 , 물 17 ∼ 20 중량 % 를 투입 하 여 30 ∼ 60 분 간 교반 한다 .